(57)【特許請求の範囲】
【請求項１】
紙質基材上にインキ層、パールインキ層、メジウムコート層をこの順に備えてなる光輝性化粧紙において、前記インキ層は全面で略均一な網点によって構成されており、前記パールインキ層はベタ状であり、前記メジウムコート層はメラミン樹脂から構成され、かつ、前記紙質基材は前記メラミン樹脂が含浸されていることを特徴とする光輝性化粧紙。
【発明の詳細な説明】
【技術分野】
【０００１】
本発明は、住宅等の建築物の内外装材や、造作材、建具等の建築資材、住設機器や家電製品などの表面化粧等に使用するための光輝性化粧紙に関するものであり、さらに詳しくは、表面に設けるインキ層、パールインキ層のメラミン樹脂含浸性を改善して、意匠性にすぐれた輝度を有するメラミン化粧板を成形する為の光輝性化粧紙に関する。
【背景技術】
【０００２】
化粧紙に光輝性を出そうとして、光輝性顔料からなる絵柄模様を印刷してパールインキ層を設けることが行われてきていた。しかしながら、パールインキ層と紙質基材の間に紙質基材に対する隠蔽性を出す為にベタインキ層を設けたり、パールそのものをベタ層にすると、メラミン樹脂の含浸性が悪くなり、メラミン化粧板成形時に輝度感が減少してしまう。インキの物性の改善やインキ層の塗布厚や塗工方法などが検討されているが、十分な安定性を得るには至っていなかった。
【先行技術文献】
【特許文献】
【０００３】
【特許文献１】特開２０１０−１９４９７６
【発明の概要】
【発明が解決しようとする課題】
【０００４】
本発明はこのような問題点を解決するためになされたものであり、すなわちその課題とするところは、意匠性にすぐれた輝度感を有し、かつ紙質基材に対する隠蔽性を有する光輝性化粧紙を提供することにある。
【課題を解決するための手段】
【０００５】
本発明はこの課題を解決したものであり、すなわちその請求項１記載の発明は、紙質基材上にインキ層、パールインキ層、メジウムコート層をこの順に備えてなる光輝性化粧紙において、前記インキ層は全面で略均一な網点によって構成されており、前記パールインキ層はベタ状であり、前記メジウムコート層はメラミン樹脂から構成され、かつ、前記紙質基材は前記メラミン樹脂が含浸されていることを特徴とする光輝性化粧紙である。
【発明の効果】
【０００６】
本発明はその請求項１記載の発明により、従来のベタインキ層を全面で略均一な網点の印刷により置き換えることで、メラミン樹脂の含浸性を改善しかつ隠蔽性を有し、意匠性にすぐれた輝度感を発現することを可能とする。
【図面の簡単な説明】
【０００７】
【図１】本発明における光輝性化粧紙の一実施例の断面の形状を示す説明図である。
【図２】本発明における光輝性化粧紙の一実施例の全面で略均一な網点の印刷により設けられたインキ層の表面の形状を示す説明図である。
【図３】本発明における光輝性化粧紙の他の実施例の全面で略均一な網点の印刷により設けられたインキ層の表面の形状を示す説明図である。
【図４】本発明における光輝性化粧紙の他の実施例の全面で略均一な網点の印刷により設けられたインキ層の表面の形状を示す説明図である。
【図５】本発明における光輝性化粧紙の他の実施例の全面で略均一な網点の印刷により設けられたインキ層の表面の形状を示す説明図である。
【発明を実施するための形態】
【０００８】
以下、本発明を図面に基づき詳細に説明する。図１に本発明における光輝性化粧紙の一実施例の断面の形状を示す。紙質基材１上に全面で略均一な網点の印刷により設けられたインキ層２、パールインキ層３、メジウムコート層４を設けてなる。図２〜図５に本発明における光輝性化粧紙の全面で略均一な網点の印刷により設けられたインキ層の表面の形状を示す。黒い部分がインキがのる部分で白い部分がインキがのらない部分である。
【０００９】
本発明における紙質基材１としては、基本的には従来の一般の化粧紙に使用されているものと同様のものが使用可能である。具体的には薄紙、チタン紙、含浸紙などが好適に用いられる。
【００１０】
本発明におけるインキ層２としては、前記紙質基材１上に全面で略均一な網点の印刷により設けられる。インキ層２に用いる材料としては、二酸化チタンや酸化鉄等の不透明顔料を多く含む不透明な印刷インキや透明顔料インキが用いられる。
【００１１】
図２に本発明における光輝性化粧紙の一実施例の全面で略均一な網点の印刷により設けられたインキ層の表面の形状を示す。網点の形状は図２に示すものに限定されるものではなく、求められる隠蔽度合いと後述するメラミン樹脂の含浸性の改善による輝度感とにより適宜調整すれば良い。
【００１２】
本発明におけるパールインキ層３としては、バインダー樹脂と光輝性顔料からなるパールインキをグラビアベタ印刷により設けられる。層厚は、乾燥後の塗布量で１〜５ｇ／ｍ２となるように設ける。特には２ｇ／ｍ２が最適である。１ｇ／ｍ２より薄いと十分な光輝性が発現されず、３ｇ／ｍ２より厚いと抜けなどの不具合が発生し易くなる。
【００１３】
パールインキ層３に用いるバインダー樹脂としては、例えばカゼイン、ウレタン系樹脂、アクリル系樹脂、塩化酢酸ビニル系樹脂、ポリイミド系樹脂、硝化綿等またはそれらの混合物等がよく使用されるが、勿論これらに限定されるものではない。
パールインキ層３に用いる光輝性顔料としては、天然の雲母に酸化チタン、酸化鉄などの金属酸化物を被覆したパール顔料が好適に使用可能であり、その他アルミ粉等の金属粉も使用可能である。
【００１４】
光輝性顔料の粒径としては、１〜２０μｍの銀色のもの、あるいは１０〜３５μｍの金色のものなどが用いられる。特には銀色のものとしては平均粒径１０μｍ、金色のものとしては平均粒径２１μｍで粒径にばらつきの少ないものが最適である。３５μｍより大きいとムラやスジなどの不具合が発生し易くなる。
【００１５】
本発明におけるメジウムコート層４に用いるメラミン樹脂としては、従来から表面の熱硬化性樹脂として用いられているものから適宜選択して使用できる。塗布厚としては１〜５μｍ程度が好適である。
【実施例１】
【００１６】
紙質基材１として米坪量８０ｇ／ｍ２のチタン紙（ムンクショー・ペーパー・デコール社製「ＵＧ８０Ｓ」）を用いた。
この上からインキ層２に用いるインキとしてＡＴＳＫ（東洋インキ製造（株）製）を用い、これを図２〜図４で示す４種の版を用いて印刷した。
続いてこの上からパールインキ層３としてハイドリックパールインキ（大日精化工業（株）製）を用い、ベタ版を用いて印刷し、乾燥後の塗布量で２ｇ／ｍ２となるように設けた。
【００１７】
最後に表面にメジウムコート層４としてメジウムインキ（東洋インキ製造（株）製）を用いて層厚２μｍとなるように塗布し、本発明の化粧紙を得た。
【００１８】
＜比較例１＞
インキ層２をベタ版で印刷した以外は実施例１と同様にして化粧紙を得た。
【００１９】
＜比較例２＞
パールインキ層として図２〜図５の４種の版を用いて印刷した以外は実施例１と同様にして化粧紙を得た。
【００２０】
＜評価結果＞
以上のようにして得た実施例１、比較例１、２の化粧紙を直径５ｍｍの円状にカットし、ニカレジン：お湯＝５５：４５の比率で混ぜたメラミン樹脂を室温まで放置して冷やし、試験容器に満たした前記メラミン樹脂の液面に前記円状の印刷面を接するように置き、メラミン樹脂が印刷紙全体に浸透するまでの時間（秒）を測定した。結果を表１に示す。目標値は１６．９秒（柄印刷の場合）以下を合格とした。なお表１中にて、図２の版を用いたものを実施例１Ａと比較例２Ａとし、図３の版を用いたものを実施例１Ｂと比較例２Ｂとし、以下図４を実施例１Ｃと比較例２Ｃ、図５を比較例２Ｄとして示す。
【００２１】
【表１】
0005938907.tif 000002
【産業上の利用可能性】
【００２２】
本発明の光輝性化粧紙は住宅等の建築物の内外装材や、造作材、建具等の建築資材、住設機器や家電製品などの表面化粧等に使用可能である。
【符号の説明】
【００２３】
１…紙質基材
２…インキ層
３…パールインキ層
４…メジウムコート層
【図１】
0005938907.tif 000003
【図２】
0005938907.tif 000004
【図３】
0005938907.tif 000005
【図４】
0005938907.tif 000006
【図５】
0005938907.tif 000007